(57)【要約】【課題】接着性・打ち抜き加工性の機能を発揮できるとともに、糊のシミ出しもない遮光用粘着テープを提供する。【解決手段】基材と、基材の少なくともいずれか一方の面に形成された遮光層と、粘着剤層とを備えた遮光用粘着テープであって、粘着剤層が、ＳＩジブロック量が２５〜３５％、平均分子量１５〜２５万、スチレン量１８〜２１％であるスチレン−イソプレン共重合体（Ａ）と、ＳＩジブロック量が５０〜６０％、平均分子量１２〜２２万、スチレン量１４〜１７％であるスチレン−イソプレン共重合体（Ｂ）とを、重量比でスチレン−イソプレン共重合体（Ａ）：スチレン−イソプレン共重合体（Ｂ）＝４０：６０〜６０：４０の割合で混合した合成ゴム成分と、粘着性付与樹脂とを含む粘着剤で形成されていることを特徴としている。【選択図】      図１
2007153954.tif 000002
【特許請求の範囲】
【請求項１】
基材と、基材の少なくともいずれか一方の面に形成された遮光層と、粘着剤層とを備えた遮光用粘着テープであって、
粘着剤層が、ＳＩジブロック量が２５〜３５％、平均分子量１５〜２５万、スチレン量１８〜２１％であるスチレン−イソプレン共重合体（Ａ）と、
ＳＩジブロック量が５０〜６０％、平均分子量１２〜２２万、スチレン量１４〜１７％であるスチレン−イソプレン共重合体（Ｂ）とを、重量比でスチレン−イソプレン共重合体（Ａ）：スチレン−イソプレン共重合体（Ｂ）＝４０：６０〜６０：４０の割合で混合した合成ゴム成分と、粘着性付与樹脂とを含む粘着剤で形成されていることを特徴とする遮光用粘着テープ。
【請求項２】
粘着性付与樹脂が、軟化点８５〜１００℃、臭素価３０〜４０g／１００g、数平均分子量１０００〜１２００の脂肪族系炭化水素樹脂である請求項１に記載の遮光用粘着テープ。
【請求項３】
遮光層と、粘着剤層との間に薄型コート層を備えている請求項１または請求項２に記載の遮光用粘着テープ。
【発明の詳細な説明】
【技術分野】
【０００１】
本発明は、たとえば、液晶表示パネルとバックライトユニットとを粘着固定させるのに有効に利用することができる遮光用粘着テープに関する。
【背景技術】
【０００２】
ＬＣＤ（Ｌｉｑｕｉｄ  Ｃｒｙｓｔａｌ  Ｄｉｓｐｌａｙ）モジュールは、近年小型化の進む電子手帳、携帯電話機等の電子機器の表示装置として用いられている。ＬＣＤモジュールの中でも、サイドライト型バックライト方式のＬＣＤモジュールは、一般に、バックライトユニットに反射シート、導光板、拡散シート、プリズムシート、およびＬＣＤパネルが順に積層されており、導光板の側方にランプリフレクタが設けられて、ＬＥＤ（Ｌｉｇｈｔ  Ｅｍｉｔｔｉｎｇ  Ｄｉｏｄｅ）等の光源が配置されている。
【０００３】
そして、ＬＣＤパネルとバックライトユニットの間には、通常、額縁形状に形成された両面粘着テープが挟み込まれており、各部材を固定したり、ゴミの侵入を防止したりするとともに、そのクッション性によって衝撃から各部材を保護している。
【０００４】
また、ＬＣＤモジュールにおいては軽薄短小化や情報量の増加に伴って大画面化が進みつつあり、光源とＬＣＤパネルとの位置とが近くなることで、光源からの光が粘着テープを通って漏れ、ＬＣＤパネルの表示面の見栄えが悪化するといった問題が生じるおそれがあった。
【０００５】
そこで、かかるＬＣＤパネルとバックライトユニットの間に挟み込まれる粘着テープには高い遮光性が要求されることになり、ＬＣＤパネルの表示面の見栄えを向上させるとともに、ＬＣＤパネルを駆動するためのドライバーへの光の進入を遮蔽し、誤作動を防止することが求められた。
【０００６】
このような粘着テープとして、光線透過率が１％以下である基材フィルムの片面または両面に黒色着色剤を含有する感圧粘着剤が塗工されたものがすでに提案されている（特許文献１参照）。
【０００７】
ところで、近年、モバイル機器の、薄型・小型軽量化のために、これら両面テープの部材に対してもより薄型・軽量化の機能が求められるようになってきた。また、液晶表示モジュールユニットとバックライトユニットの狭縁・微細化に伴い、従来以上の固定接着力と打ち抜き加工性が必要となってきている。
【０００８】
また、液晶モジュールとバックライトモジュールをテープにより組み合わせた後、検査等により不具合が見つかった場合など、バックライトモジュールに比して高価な液晶モジュールを再利用するために分解する作業を行う事となるが、その際液晶モジュールの側である硝子面に糊が残ると再利用しにくくなるため硝子面に特に糊が基材から脱落して残ることが嫌われる。さらに、凝集力が低いシートを使用することにより打ち抜き加工を行った後、引き剥がす場合糊のかたまりや糸引きが発生したりして品質上の問題が起こる場合もあった。
【０００９】
【特許文献１】特開２００２−２１５０５３号公報
【発明の開示】
【発明が解決しようとする課題】
【００１０】
本発明は、上記事情に鑑みて、接着性・打ち抜き加工性の機能を発揮できるとともに、糊のシミ出しもない遮光用粘着テープを提供することを目的としている。
【課題を解決するための手段】
【００１１】
上記目的を達成するために、本発明にかかる遮光用粘着テープは、基材と、基材の少なくともいずれか一方の面に形成された遮光層と、粘着剤層とを備えた遮光用粘着テープであって、粘着剤層が、ＳＩジブロック量が２５〜３５％、平均分子量１５〜２５万、スチレン量１８〜２１％であるスチレン−イソプレン共重合体（Ａ）と、ＳＩジブロック量が５０〜６０％、平均分子量１２〜２２万、スチレン量１４〜１７％であるスチレン−イソプレン共重合体（Ｂ）とを、重量比でスチレン−イソプレン共重合体（Ａ）：スチレン−イソプレン共重合体（Ｂ）＝４０：６０〜６０：４０の割合で混合した合成ゴム成分と、粘着性付与樹脂とを含む粘着剤で形成されていることを特徴としている。
【００１２】
本発明において、合成ゴム成分は、スチレン−イソプレン共重合体（Ａ）と、スチレン−イソプレン共重合体（Ｂ）とが、重量比でスチレン−イソプレン共重合体（Ａ）：スチレン−イソプレン共重合体（Ｂ）＝４０：６０〜６０：４０の割合で配合されている必要がある。
【００１３】
なお、上記スチレン−イソプレン共重合体（Ａ）としては、特に限定されないが、たとえば、日本ゼオン社製「商品名：ニポール」等の市販のものを用いることができる。また、上記スチレン−イソプレン共重合体（Ｂ）としては、特に限定されないが、たとえば、旭化学合成社製「商品名：アサヒテック」等の市販のものを用いることができる。
【００１４】
粘着性付与樹脂としては、特に限定されないが、たとえば、日本ゼオン社製「商品名：クイントン」、荒川化学社製「商品名：スーパーエステル」等が挙げられ、中でも軟化点８５〜１００℃、臭素価３０〜４０g／１００g、数平均分子量１０００〜１２００の脂肪族系炭化水素樹脂が好ましい。
【００１５】
粘着性付与樹脂の配合割合は、樹脂の種類によって適宜決定されるが、たとえば、粘着性付与樹脂としては、特に限定されないが、たとえば、軟化点８５〜１００℃、臭素価３０〜４０g／１００g、数平均分子量１０００〜１２００の脂肪族系炭化水素樹脂を用いた場合、合成ゴム成分１００重量部に対して５０〜１５０重量部程度とすることが好ましい。
【００１６】
また、本発明で使用される粘着剤には、上記合成ゴム成分および粘着性付与樹脂以外に、必要に応じて、溶剤、老化防止剤等を添加するようにしても構わない。
溶剤としては、特に限定されないが、たとえば、アセトン、トルエン、酢酸エチル等が挙げられる。
溶剤の配合割合は、特に限定されないが、合成ゴム成分１００重量部に対して１５０〜２００重量部とすることが好ましい。溶剤の配合割合が、上記範囲外であると外観に問題が生じることがある。
老化防止剤としては、特に限定されないが、ビスフェノール系のものが好ましい。
【００１７】
さらに、本発明の遮光用粘着テープは、遮光層と、粘着剤層との間に薄型コート層を設けることが好ましい。すなわち、薄型コート層は、粘着剤層の粘着剤の印刷層への接着力を向上させるアンカー効果をもたせることでき、このアンカー効果によって遮光層と粘着剤層との界面剥離によるガラス面における糊残りを低減させる効果を期待することができる。
【００１８】
薄型コート層は、粘着剤を塗工前に遮光層表面を覆うように、コート剤をコートすることによって得られ、その厚みは、０．１μｍ〜１．５μｍ程度が好ましい。
コート剤としては、遮光層のブロッキングを防止できれば、特に限定されないが、たとえば、一級アミングラフトアクリルポリマーが挙げられ、日本触媒社製の商品名ポリメントNK-350  、ポリメントNK-380等の市販品を用いることができる。
【００１９】
本発明において使用される基材としては、特に限定されないが、たとえば、紙、不織布やポリエステル、ポリオレフィン、ポリウレタン、ポリクロロプレン、塩化ビニル樹脂、アクリル樹脂等からなるシート状成形体が挙げられる。
基材の厚みは、粘着テープが用いられる用途に応じて適宜決定される。
【００２０】
本発明において遮光層は、基材の片面のみに設けられていても構わないし、両面に設けられていても構わない。
また、基材の片面に黒色インク組成物からなる遮光層を設け、もう一方の面に、白色インク組成物からなる白色印刷層や金属箔層などの反射層が設けられていても構わない。
【００２１】
本発明の遮光層に使用される黒色インクとしては、特に限定されないが、たとえば、アクリル系印刷インクが挙げられ、カーボン含有量が１２重量％未満のものが好ましい。具体的には、市販の黒色インク（大日本インキ化学工業社製「商品名：ユニビアA-300」、大日精化工業社製「商品名：ＮＢ３００−７０１黒」）を用いることができる。
【００２２】
本発明の黒色インク組成物には、イソシアネート系硬化剤も配合されるが、イソシアネート系硬化剤としては、特に限定されず、たとえば、トリレンジイソシアネート、ナフチレン−１，５−ジイソシアネート、ジフェニルメタンジイソシアネート、ヘキサメチレンジイソシアネート、イソホロンジイソシアネート、キシレンジイソシアネート、トリメチロールプロパン変成トリレンジイソシアネート等が挙げられる。
【００２３】
遮光層を形成するための印刷方法としては、特に限定されず、例えば、凸版印刷、ドライオフセット印刷、グラビア印刷等の公知慣用の印刷方法が挙げられ、薄膜層を数回印刷して１つの遮光層とするようにしても構わない。
【００２４】
また、本発明の粘着テープの場合、粘着剤層の上に離型シートを積層しておくようにしても構わない。
【発明の効果】
【００２５】
本発明にかかる  以上のように構成されているので、接着性・打ち抜き加工性の機能を発揮できるとともに、糊のシミ出しもない。
【００２６】
また、遮光層と、粘着剤層との間に薄型コート層を設けるようにすれば、粘着剤層の粘着剤の印刷層への接着力を向上させるアンカー効果をもたせることでき、このアンカー効果によって遮光層と粘着剤層との界面剥離によるガラス面における糊残りを低減させる効果を期待することができる。
【発明を実施するための最良の形態】
【００２７】
以下に、本発明を、その実施の形態をあらわす図面を参照しつつ詳しく説明する。
図１は、本発明にかかる遮光用粘着テープの１つの実施の形態をあらわしている。
【００２８】
図１に示すように、この遮光用粘着テープ（以下、「粘着テープ」とのみ記す）１は、テープ本体２の両面に粘着剤層３が積層されている。
テープ本体２は、基材４と、遮光層５と、薄型コート層６とを備えている。
遮光層５は、アクリル系インクとイソシアネート系硬化剤とを含む黒色インク組成物を印刷することによって基材層4の両面に形成されていて、合計の厚みが7μm以上になっている。
【００２９】
薄型コート層６は、一級アミングラフトアクリルポリマー等のコート剤を遮光層５の表面に塗布乾燥させることによって形成されている。
粘着剤層３は、ＳＩジブロック量が２５〜３５％、平均分子量１５〜２５万、スチレン量１８〜２１％であるスチレン−イソプレン共重合体（Ａ）と、ＳＩジブロック量が５０〜６０％、平均分子量１２〜２２万、スチレン量１４〜１７％であるスチレン−イソプレン共重合体（Ｂ）とを、重量比でスチレン−イソプレン共重合体（Ａ）：スチレン−イソプレン共重合体（Ｂ）＝４０：６０〜６０：４０の割合で混合した合成ゴム成分と、粘着性付与樹脂としての軟化点８５〜１００℃、臭素価３０〜４０g／１００g、数平均分子量１０００〜１２００の脂肪族系炭化水素樹脂を含む粘着剤によって得られたテープ本体２の両面に形成されている。
【００３０】
以下に、本発明の具体的な実施例を比較例と対比させながら詳しく説明する。
【００３１】
（実施例１）
〔粘着剤〕
スチレン−イソプレン共重合体（Ａ）（日本ゼオン社製「商品名：ニポール」；ＳＩジブロック量３０％、平均分子量２０万、スチレン量１９％）５０重量部と、スチレン−イソプレン共重合体（Ｂ）（旭化学合成社製「商品名：アサヒテック」；ＳＩジブロック量５０％、平均分子量１６万、スチレン量１５％）５０重量部と、粘着性付与樹脂（日本ゼオン社製「商品名：クイントン、」；軟化点９８℃、臭素価３５ｇ／１００ｇ、数平均分子量１１００）９０重量部と、ビスフェノール系老化防止剤１重量部と、トルエン１８０重量部とからなるもの。
【００３２】
〔黒色インク組成物〕
黒色インク（大日本インキ化学工業社製「商品名：ユニビアA−３００８」）に７重量％の割合でイソシアネート系硬化剤を配合した。
【００３３】
上記黒色インク組成物を用いて、厚み１２μｍのポリエチレンテレフタレート製テープ状をした基材の一方の面に厚み２μｍの第１遮光層、他方の面に厚み５μｍの第２遮光層を形成した。なお、硬化養生は、各層とも８hr〜２４hrかけた。
【００３４】
つぎに、両遮光層の表面にコート剤（日本触媒製「商品名：ポリメントNK-350」を塗布し、０．１μｍの厚みの薄型コート層を形成し、テープ本体を得た。
そして、両薄型コート層の表面、すなわち、テープ本体の両面に上記粘着剤を塗布し、２５μｍの厚みの粘着剤層を形成し、厚み８８μｍの粘着テープを得た。
【００３５】
（実施例２）
スチレン−イソプレン共重合体（Ａ）を６０重量部、スチレン−イソプレン共重合体（Ｂ）を４０重量部とした以外は、実施例１と同様の配合の粘着剤を用いて、実施例１と同様にして粘着テープを得た。
【００３６】
（実施例３）
スチレン−イソプレン共重合体（Ａ）を４０重量部、スチレン−イソプレン共重合体（Ｂ）を６０重量部とした以外は、実施例１と同様の配合の粘着剤を用いて、実施例１と同様にして粘着テープを得た。
【００３７】
（実施例４）
薄型コート層を設けなかった以外は、実施例１ト同様にして粘着テープを得た。
【００３８】
（比較例１）
スチレン−イソプレン共重合体（Ａ）を７０重量部、スチレン−イソプレン共重合体（Ｂ）を３０重量部とした以外は、実施例１と同様の配合の粘着剤を用いて、実施例１と同様にして粘着テープを得た。
【００３９】
（比較例２）
スチレン−イソプレン共重合体（Ａ）を３０重量部、スチレン−イソプレン共重合体（Ｂ）を７０重量部とした以外は、実施例１と同様の配合の粘着剤を用いて、実施例１と同様にして粘着テープを得た。
【００４０】
（比較例３）
粘着剤として、アクリル系樹脂（綜研化学社製「商品名：ＤＢ１５３Ａ」 ）１００重量部と、フェノール系樹脂（ヤスイケミカル社製「商品名：ＹＳポリスター」 ）１０重量部と、硬化剤（日本ポリウレタン社製「商品名：コロネートＬ５５」 ）２．２重量部と、溶剤としての酢酸エチル７７．８重量部とからなるものを用いた以外は、実施例１と同様にして粘着テープを得た。
【００４１】
（比較例４）
粘着剤として、アクリル系樹脂（綜研化学社製「商品名：ＤＢ１５３Ａ」 ）１００重量部と、ロジン系樹脂（荒川化学社製「商品名：ペンセルＤ１２５」 ）１０重量部と、硬化剤（日本ポリウレタン社製「商品名：コロネートＬ５５」 ）２．２重量部と、溶剤としての酢酸エチル７７．８重量部とからなるものを用いた以外は、実施例１と同様にして粘着テープを得た。
【００４２】
（比較例５）
粘着剤として、アクリル系樹脂（綜研化学社製「商品名：ＤＢ１５３Ａ」 ）１００重量部と、ロジン系樹脂（ハリマ化成社製「商品名：ハリエスター」 ）１０重量部と、硬化剤（日本ポリウレタン社製「商品名：コロネートＬ５５」 ）２．２重量部と、溶剤としての酢酸エチル７７．８重量部とからなるものを用いた以外は、実施例１と同様にして粘着テープを得た。
【００４３】
（比較例６）
粘着剤としてアクリル系樹脂（綜研化学社製「商品名：ＤＢ１５３Ａ」 ）１００重量部と、キシレン系樹脂（三菱化学社製「商品名：ニカトルレン」 ）１０重量部と、硬化剤（日本ポリウレタン社製「商品名：コロネートＬ５５」 ）２．２重量部と、溶剤としての酢酸エチル７７．８重量部とからなるものを用いた以外は、実施例１と同様にして粘着テープを得た。
【００４４】
上記実施例１および比較例１〜６で得られた粘着テープについて、180°ピール試験
凝集力試験、糊のシミ出し試験を行なうとともに、糸引きの有無を調べ、その結果を表１に示した。
【００４５】
なお、180°ピール試験は、ＪＩＳＺ０２３７に準拠して実施した。
凝集力試験は、200g荷重をかけた時の粘着シートのズレ量を測定した。
糊のシミ出し試験は、粘着シート上に500g荷重をかけ、糊のシミ出しを目視観察し、シミ出し無しを○、シミ出しありを×とした。
糸引きについては、目視評価を行った。
【００４６】
【表１】
2007153954.tif 000003
【００４７】
上記実施例１および比較例３の粘着テープについて、ＬＣＤモジュールとバックライトユニットとを固定した後、バックライトユニットに外的負荷を加えることによってＬＣＤモジュールと分離させ、糊残りの有無を観察し、その結果を表２に示した。なお、表２中、○は糊のこりなし、×は糊のこりありをあらわしている。
【００４８】
【表２】
2007153954.tif 000004
【００４９】
表３に示すように、実施例１の粘着テープについてはバックライトユニット側およびＬＣＤパネル側ともに、糊残りが発生せず、バックライトユニットからＬＣＤパネルのみを分離することができた。これは、実施例１の場合、薄型コート層を備えているので、薄型コート層の粘着剤層とのアンカー（接着力）効果によって硝子に対する糊のこりを防止できると考えられる。したがって、実施例１のように薄型コート層を設けるようにすれば、ＬＣＤモジュールとバックライトユニットを粘着テープにより組み合わせた後、検査等により不具合が見つかり、バックライトユニットとを剥離分解した場合に糊のこりがなく、高価なＬＣＤモジュールの再利用が容易であると考えられる。
【産業上の利用可能性】
【００５０】
本発明にかかる遮光用粘着テープは、たとえば、携帯電話機、携帯型ゲーム機、カーナビゲーションシステム等の液晶表示画面を搭載した電子機器に用いて、ＬＣＤパネルとバックライトユニットとを粘着固定させるのに有効に利用することができる。
【図面の簡単な説明】
【００５１】
【図１】本発明にかかる遮光用粘着テープの１つの実施の形態をあらわす断面図である。
【符号の説明】
【００５２】
１  遮光用粘着テープ
２  テープ本体
３  粘着剤層
４  基材
５  遮光層
６  薄型コート層
【図１】
2007153954.tif 000005